(57)【要約】【解決課題】Ａｌ−Ｚｎ−Ｍｇ系合金を用い、強度と成形性に優れ、且つ、最終焼鈍後の自然時効による耐力上昇が小さいアルミニウム合金板材を提供すること。【解決手段】１．０〜２．０質量％のＭｇ及び４．０〜５．０質量％のＺｎを含有し、残部アルミニウム及び不可避的不純物からなり、平均結晶粒径が５００μｍ以下であり、板厚が０．６〜５ｍｍのＯ材であり、２５℃で１８０日間の保持試験において、保持試験前に対する保持試験後の耐力上昇値が４０ＭＰａ以下であること、を特徴とするろう付用アルミニウム合金板材。【選択図】なし【特許請求の範囲】
【請求項１】
１．０〜２．０質量％のＭｇ及び４．０〜５．０質量％のＺｎを含有し、残部アルミニウム及び不可避的不純物からなり、
平均結晶粒径が５００μｍ以下であり、板厚が０．６〜５ｍｍのＯ材であり、２５℃で１８０日間の保持試験において、保持試験前に対する保持試験後の耐力上昇値が４０ＭＰａ以下であること、
を特徴とするろう付用アルミニウム合金板材。
【請求項２】
更に、０．１〜０．８質量％のＭｎを含有することを特徴とする請求項１記載のろう付用アルミニウム合金板材。
【請求項３】
アルミニウム合金鋳塊を作製し、次いで、該アルミニウム合金鋳塊を熱間粗圧延し、更に、熱間仕上げ圧延して、熱間圧延物を得、次いで、該熱間圧延物を、冷間圧延して、冷間圧延物を得、次いで、該冷間圧延物を、焼鈍炉内で最終焼鈍し、その後、焼鈍炉内で、最終焼鈍の焼鈍温度から炉出し温度まで冷却してから、炉出しすることにより得られるろう付用アルミニウム合金板材であり、
該アルミニウム合金鋳塊が、１．０〜２．０質量％のＭｇ及び４．０〜５．０質量％のＺｎを含有し、残部アルミニウム及び不可避的不純物からなり、
該熱間圧延における、熱間仕上げ圧延の総圧延率が７０％以上、熱間仕上げ圧延の圧延時間が２分以下、熱間圧延最終パス終了温度が３００〜３５０℃であり、
該冷間圧延における、冷間圧延率が２０％以上であり、
該最終焼鈍の焼鈍温度が３００〜５７０℃であり、
該炉出し温度が３００℃以下であり、
該最終焼鈍の焼鈍温度から該炉出し温度までの冷却速度が５０℃／時間以下であり、
板厚が０．６〜５ｍｍであること、
を特徴とするろう付用アルミニウム合金板材。
【請求項４】
更に、０．１〜０．８質量％のＭｎを含有することを特徴とする請求項３記載のろう付用アルミニウム合金板材。
【請求項５】
アルミニウム合金鋳塊を作製し、次いで、該アルミニウム合金鋳塊を、熱間粗圧延し、更に、熱間仕上げ圧延して、熱間圧延物を得、次いで、該熱間圧延物を、冷間圧延して、冷間圧延物を得、次いで、該冷間圧延物を、焼鈍炉内で最終焼鈍し、その後、焼鈍炉内で、最終焼鈍の焼鈍温度から炉出し温度まで冷却してから、炉出しすることにより、ろう付用アルミニウム合金板材を得るろう付用アルミニウム合金板材の製造方法であり、
該アルミニウム合金鋳塊が、１．０〜２．０質量％のＭｇ及び４．０〜５．０質量％のＺｎを含有し、残部アルミニウム及び不可避的不純物からなり、
該熱間圧延における、熱間仕上げ圧延の総圧延率が７０％以上、熱間仕上げ圧延の圧延時間が２分以下、熱間圧延最終パス終了温度が３００〜３５０℃であり、
該冷間圧延における、冷間圧延率が２０％以上であり、
該最終焼鈍の焼鈍温度が３００〜５７０℃であり、
該炉出し温度が３００℃以下であり、
該最終焼鈍の焼鈍温度から該炉出し温度までの冷却速度が５０℃／時間以下であること、
を特徴とするろう付用アルミニウム合金板材の製造方法。
【請求項６】
更に、０．１〜０．８質量％のＭｎを含有することを特徴とする請求項５記載のろう付用アルミニウム合金板材の製造方法。
【発明の詳細な説明】
【技術分野】
【０００１】
本発明は、優れた成形性と強度及びろう付性を有する自動車熱交換器用アルミニウム合金板材、及びその製造方法に関する。
【背景技術】
【０００２】
従来、熱交換器用として用いられるアルミニウム合金ブラケット材には、一般に、Ａｌ−Ｍｎ系（ＡＡ３０００番台）が用いられていた。そして、近年の熱交換器の軽量化、低コスト化の目的から各種構成部材の薄肉化の要求が高まっており、それゆえに高強度な材料が求められている。
【０００３】
自動車熱交換器用のなかでも、熱交換器を自動車車体に取り付ける接続部材として用いられるブラケット材には高い強度と成形性が求められる。このようなブラケット材に関しては、Ａｌ−Ｚｎ−Ｍｇ系合金を用いたアルミニウム合金板材が用いられることがある。この材料は、一般的に使用されるＡｌ−Ｍｎ系合金を用いた材料と比較すると強度が高いといった利点がある。
【０００４】
ところが、Ａｌ−Ｚｎ−Ｍｇ系合金を用いたブラケット材は、最終焼鈍後の時効硬化により、耐力値が増加するため、経時変化と共に、成形性が不十分になる場合がある。
【先行技術文献】
【特許文献】
【０００５】
【特許文献１】特開平８−２６００８７号公報
【特許文献２】特開昭６２−２１２０９４号公報
【発明の概要】
【発明が解決しようとする課題】
【０００６】
ここで、Ａｌ−Ｚｎ−Ｍｇ系合金を用いたアルミニウム合金板材は、焼鈍後に溶体化処理後自然時効されるため、引張強さと耐力が経時変化で上昇する。そのため、板材を溶体化処理後、成形加工までの時間の経過によっては、当初設計した通りの成形条件が適用できないケースが散見され、同じ製造条件で製造した材料を用いても製造後の経過時間によって成形条件を調整する必要があった。
【０００７】
また、Ａｌ−Ｚｎ−Ｍｇ系合金の結晶粒径が大きいと、成形時の強加工部に肌荒れが発生し、成形性が低くなる。
【０００８】
従って、本発明の目的は、Ａｌ−Ｚｎ−Ｍｇ系合金を用い、強度と成形性に優れ、且つ、最終焼鈍後の自然時効による耐力上昇が小さいアルミニウム合金板材を提供することにある。
【課題を解決するための手段】
【０００９】
上記課題は、以下の本発明により解決される。
すなわち、本発明（１）は、１．０〜２．０質量％のＭｇ及び４．０〜５．０質量％のＺｎを含有し、残部アルミニウム及び不可避的不純物からなり、
平均結晶粒径が５００μｍ以下であり、板厚が０．６〜５ｍｍのＯ材であり、２５℃で１８０日間の保持試験において、保持試験前に対する保持試験後の耐力上昇値が４０ＭＰａ以下であること、
を特徴とするろう付用アルミニウム合金板材を提供するものである。
【００１０】
また、本発明（２）は、更に、０．１〜０．８質量％のＭｎを含有することを特徴とする（１）のろう付用アルミニウム合金板材を提供するものである。
【００１１】
また、本発明（３）は、アルミニウム合金鋳塊を作製し、次いで、該アルミニウム合金鋳塊を熱間粗圧延し、更に、熱間仕上げ圧延して、熱間圧延物を得、次いで、該熱間圧延物を、冷間圧延して、冷間圧延物を得、次いで、該冷間圧延物を、焼鈍炉内で最終焼鈍し、その後、焼鈍炉内で、最終焼鈍の焼鈍温度から炉出し温度まで冷却してから、炉出しすることにより得られるろう付用アルミニウム合金板材であり、
該アルミニウム合金鋳塊が、１．０〜２．０質量％のＭｇ及び４．０〜５．０質量％のＺｎを含有し、残部アルミニウム及び不可避的不純物からなり、
該熱間圧延における、熱間仕上げ圧延の総圧延率が７０％以上、熱間仕上げ圧延の圧延時間が２分以下、熱間圧延最終パス終了温度が３００〜３５０℃であり、
該冷間圧延における、冷間圧延率が２０％以上であり、
該最終焼鈍の焼鈍温度が３００〜５７０℃であり、
該炉出し温度が３００℃以下であり、
該最終焼鈍の焼鈍温度から該炉出し温度までの冷却速度が５０℃／時間以下であり、
板厚が０．６〜５ｍｍであること、
を特徴とするろう付用アルミニウム合金板材を提供するものである。
【００１２】
また、本発明（４）は、更に、０．１〜０．８質量％のＭｎを含有することを特徴とする（３）のろう付用アルミニウム合金板材を提供するものである。
【００１３】
また、本発明（５）は、アルミニウム合金鋳塊を作製し、次いで、該アルミニウム合金鋳塊を、熱間粗圧延し、更に、熱間仕上げ圧延して、熱間圧延物を得、次いで、該熱間圧延物を、冷間圧延して、冷間圧延物を得、次いで、該冷間圧延物を、焼鈍炉内で最終焼鈍し、その後、焼鈍炉内で、最終焼鈍の焼鈍温度から炉出し温度まで冷却してから、炉出しすることにより、ろう付用アルミニウム合金板材を得るろう付用アルミニウム合金板材の製造方法であり、
該アルミニウム合金鋳塊が、１．０〜２．０質量％のＭｇ及び４．０〜５．０質量％のＺｎを含有し、残部アルミニウム及び不可避的不純物からなり、
該熱間圧延における、熱間仕上げ圧延の総圧延率が７０％以上、熱間仕上げ圧延の圧延時間が２分以下、熱間圧延最終パス終了温度が３００〜３５０℃であり、
該冷間圧延における、冷間圧延率が２０％以上であり、
該最終焼鈍の焼鈍温度が３００〜５７０℃であり、
該炉出し温度が３００℃以下であり、
該最終焼鈍の焼鈍温度から該炉出し温度までの冷却速度が５０℃／時間以下であること、
を特徴とするろう付用アルミニウム合金板材の製造方法を提供するものである。
【００１４】
また、本発明（６）は、更に、０．１〜０．８質量％のＭｎを含有することを特徴とする（５）のろう付用アルミニウム合金板材の製造方法を提供するものである。
【発明の効果】
【００１５】
本発明によれば、Ａｌ−Ｚｎ−Ｍｇ系合金を用い、強度と成形性に優れ、且つ、最終焼鈍後の自然時効による耐力上昇が小さいアルミニウム合金板材を提供することができる。
【発明を実施するための形態】
【００１６】
本発明の第一の形態のろう付用アルミニウム合金板材は、１．０〜２．０質量％のＭｇ及び４．０〜５．０質量％のＺｎを含有し、残部アルミニウム及び不可避的不純物からなり、
平均結晶粒径が５００μｍ以下であり、板厚が０．６〜５ｍｍのＯ材であり、２５℃で１８０日間の保持試験において、保持試験前に対する保持試験後の耐力上昇値が４０ＭＰａ以下であること、
を特徴とするろう付用アルミニウム合金板材である。
【００１７】
本発明の第一の形態のろう付用アルミニウム合金板材は、１．０〜２．０質量％のＭｇ及び４．０〜５．０質量％のＺｎを含有し、残部アルミニウム及び不可避的不純物からなるアルミニウム合金からなる。
【００１８】
Ｍｇは、強度を付与するための元素である。Ｍｇの含有量は、１．０〜２．０質量％、好ましくは１．１〜１．４質量％である。Ｍｇの含有量が、上記範囲にあることにより、十分な強度が得られる。一方、Ｍｇの含有量が、上記範囲未満だと、十分な強度が得られず、また、上記範囲を超えると、冷間圧延性が損なわれる。
【００１９】
Ｚｎは、強度を付与するための元素である。Ｚｎの含有量は、４．０〜５．０質量％、好ましくは４．１〜４．５質量％である。Ｚｎの含有量が上記範囲にあることにより、十分な強度が得られる。一方、Ｚｎの含有量が、上記範囲未満だと、十分な強度が得られず、また、上記範囲を超えると、耐食性が損なわれる。
【００２０】
本発明の第一の形態のろう付用アルミニウム合金板材は、Ｍｇ及びＺｎに加えて、更に、Ｍｎを含有してもよい。
【００２１】
本発明の第一の形態のろう付用アルミニウム合金板材がＭｎを含有する場合、Ｍｎの含有量は、０．１〜１．８質量％、好ましくは０．２〜０．８質量％である。Ｍｎの含有量が上記範囲にあることにより、強度向上効果が得られる。一方、心材中のＭｎの含有量が、上記範囲未満だと、上記効果が得られ難くなり、また、上記範囲を超えると、鋳造時に粗大な晶出物が生じやすく、圧延材を得ることが困難となる。
【００２２】
本発明の第一の形態のろう付用アルミニウム合金板材を構成するアルミニウム合金の平均結晶粒径は、５００μｍ以下である。平均結晶粒径が５００μｍ以下であることにより、成形性が良好となる。一方、平均結晶粒径が５００μｍを超えると、成形加工時に肌荒れが発生するため、成形ができなくなる。
【００２３】
本発明の第一の形態のろう付用アルミニウム合金板材は、総板厚が０．６〜５ｍｍのＯ材である。総板厚が、０．６ｍｍ未満だと、強度が不足し、自動車熱交換器の材料として適用できず、また、５ｍｍを超えると、成形加工時に強加工部に肌荒れが発生する。
【００２４】
２５℃で１８０日間の保持試験において、本発明の第一の形態のろう付用アルミニウム合金板材の、保持試験前に対する保持試験後の耐力上昇値は４０ＭＰａ以下である。２５℃で１８０日間の保持試験における、ろう付用アルミニウム合金板材の、保持試験前に対する試験後の耐力上昇値が、４０ＭＰａを超えると、板材を製造後まもなく成形加工を行う場合と、板材を製造後しばらく時間が経過した後に成形加工を行う場合の板材の強度の差が大きく、成形加工時に、設計された通りの成形ができなくなる。なお、耐力上昇値の測定は、ＪＩＳ  Ｚ  ２２４１に準拠した方法で、ＪＩＳ  ５号試験片を用いて行われる。
【００２５】
本発明の第一の形態のろう付用アルミニウム合金板材は、自然時効による耐力上昇が小さく、自然時効による６か月後の耐力上昇が、４０ＭＰａ以下である。
【００２６】
本発明のろう付用アルミニウム合金板材の製造方法は、アルミニウム合金鋳塊を作製し、次いで、該アルミニウム合金鋳塊を、熱間粗圧延し、更に、熱間仕上げ圧延して、熱間圧延物を得、次いで、該熱間圧延物を、冷間圧延して、冷間圧延物を得、次いで、該冷間圧延物を、焼鈍炉内で最終焼鈍し、その後、焼鈍炉内で、最終焼鈍の焼鈍温度から炉出し温度まで冷却してから、炉出しすることにより、ろう付用アルミニウム合金板材を得るろう付用アルミニウム合金板材の製造方法であり、
該アルミニウム合金鋳塊が、１．０〜２．０質量％のＭｇ及び４．０〜５．０質量％のＺｎを含有し、残部アルミニウム及び不可避的不純物からなり、
該熱間圧延における、熱間仕上げ圧延の総圧延率が７０％以上、熱間仕上げ圧延の圧延時間が２分以下、熱間圧延最終パス終了温度が３００〜３５０℃であり、
該冷間圧延における、冷間圧延率が２０％以上であり、
該最終焼鈍の焼鈍温度が３００〜５７０℃であり、
該炉出し温度が３００℃以下であり、
該最終焼鈍の焼鈍温度から該炉出し温度までの冷却速度が５０℃／時間以下であること、
を特徴とするろう付用アルミニウム合金板材の製造方法である。
【００２７】
本発明のろう付用アルミニウム合金板材の製造方法は、（１）アルミニウム合金鋳塊を作製する工程（以下、工程（１）とも記載する。）と、次いで、（２）アルミニウム合金鋳塊を、熱間粗圧延し、更に、熱間仕上げ圧延して、熱間圧延物を得る工程（以下、工程（２）とも記載する。）と、次いで、（３）熱間圧延物を、冷間圧延して、冷間圧延物を得る工程（以下、工程（３）とも記載する。）と、次いで、（４）冷間圧延物を、焼鈍炉内で最終焼鈍し、その後、最終焼鈍の焼鈍温度から炉出し温度まで冷却してから、炉出しすることにより、ろう付用アルミニウム合金板材を得る工程（以下、工程（４）とも記載する。）と、を有する。
【００２８】
本発明のろう付用アルミニウム合金板材の製造方法に係る工程（１）は、ろう付け用アルミニウム合金板材用のアルミニウム合金鋳塊を作製する工程である。つまり、工程（１）は、ろう付け用アルミニウム合金板材の原材料となる合金鋳塊を作製する工程である。
【００２９】
工程（１）において、合金鋳塊を作製する方法は、特に制限されず、常法に従って、溶解及び鋳造して、所定の元素が所定の含有量で配合されている合金鋳塊を得る。例えば、アルミニウムの地金及び本発明の所定の含有元素の地金又は含有元素とアルミニウムの合金を、ろう付用アルミニウム合金板材中の含有量が、所定の含有量となるように配合して、成分調整を行い、次いで、連続鋳造することにより、合金鋳塊を鋳造する。
【００３０】
工程（１）において作製するアルミニウム合金鋳塊は、１．０〜２．０質量％のＭｇ及び４．０〜５．０質量％のＺｎを含有し、残部アルミニウム及び不可避的不純物からなる。
【００３１】
アルミニウム合金鋳塊中のＭｇの含有量は、１．０〜２．０質量％、好ましくは１．１〜１．４質量％である。アルミニウム合金鋳塊中のＭｇの含有量が、上記範囲未満だと、十分な強度が得られず、また、上記範囲を超えると、冷間圧延性が損なわれる。
【００３２】
アルミニウム合金鋳塊中のＺｎの含有量は、４．０〜５．０質量％、好ましくは４．１〜４．５質量％である。アルミニウム合金鋳塊中のＺｎの含有量が、上記範囲未満だと、十分な強度が得られず、また、上記範囲を超えると、耐食性が損なわれる。
【００３３】
アルミニウム合金鋳塊は、Ｍｇ及びＺｎに加えて、更に、Ｍｎを含有してもよい。
【００３４】
アルミニウム合金鋳塊がＭｎを含有する場合、アルミニウム合金鋳塊中のＭｎの含有量は、０．１〜１．８質量％、好ましくは０．２〜０．８質量％である。アルミニウム合金鋳塊中のＭｎの含有量が上記範囲にあることにより、強度向上効果が得られる。一方、アルミニウム合金鋳塊中のＭｎの含有量が、上記範囲未満だと、上記効果が得られ難くなり、また、上記範囲を超えると、鋳造時に粗大な晶出物が生じやすく、圧延材を得ることが困難となる。
【００３５】
工程（１）では、本発明のろう付用アルミニウム合金板材の製造方法を行い、最終的に得られるろう付用アルミニウム合金板材の総板厚が０．６〜５ｍｍとなるように、アルミニウム合金鋳塊の形状等を調節する。
【００３６】
本発明のろう付用アルミニウム合金板材の製造方法に係る工程（２）は、アルミニウム合金鋳塊を、熱間粗圧延し、更に、熱間仕上げ圧延して、熱間圧延物を得る工程である。つまり、工程（２）は、熱間粗圧延と熱間仕上げ圧延とからなる。
【００３７】
工程（２）に係る熱間粗圧延では、工程（１）で得られたアルミニウム合金鋳塊を、４５０〜５００℃で、圧延ロールが正転と反転を交互に繰り返しながらロール間隔を狭くするたびに、その圧延ロール間を通過させることでアルミニウム合金鋳塊の厚さを減少させることにより、アルミニウム合金鋳塊を熱間で圧延して、熱間粗圧延物を得る。
【００３８】
熱間粗圧延の総圧延率は、特に制限されないが、好ましくは７０〜９５％である。なお、熱間粗圧延の総圧延率（％）とは、「（（熱間粗圧延前のアルミニウム合金鋳塊の厚み−熱間粗圧延後の熱間粗圧延物の厚み）／熱間粗圧延前のアルミニウム合金鋳塊の厚み）×１００」の式により求められる値である。
【００３９】
工程（２）に係る熱間仕上げ圧延では、熱間粗圧延で得られた熱間粗圧延物を、４５０〜５００℃で、圧延ロールの間を通しながら圧下することにより、熱間粗圧延物を熱間で圧延して、熱間圧延物を得る。
【００４０】
そして、本発明のろう付用アルミニウム合金板材の製造方法では、工程（２）における熱間仕上げ圧延において、熱間仕上げ圧延の総圧延率が７０％以上、熱間仕上げ圧延の圧延時間が２分以下、熱間圧延最終パス終了温度が３００〜３５０℃となる条件で、熱間仕上げ圧延を行う。
【００４１】
熱間仕上げ圧延の総圧延率が７０％以上であることにより、最終焼鈍時にアルミニウム合金板材中の再結晶が起こり易くなり、アルミニウム合金板材の結晶粒径を５００μｍ以下とすることができる。一方、熱間仕上げ圧延の総圧延率が７０％未満だと、最終焼鈍時にアルミニウム合金板材中の再結晶が起こり難くなり、アルミニウム合金板材の結晶粒径を５００μｍ以下とすることができない。なお、熱間仕上げ圧延の総圧延率（％）とは、「（（熱間仕上げ圧延前の熱間粗圧延物の厚み−熱間仕上げ圧延後の熱間圧延物の厚み）／熱間仕上げ圧延前の熱間粗圧延物の厚み）×１００」の式により求められる値である。
【００４２】
また、熱間仕上げ圧延の圧延時間が２分以下であることにより、ひずみエネルギーが十分に蓄積されるので、最終焼鈍後（工程（４）の後）のアルミニウム合金板材の結晶粒径が小さくなる。一方、熱間仕上げ圧延の圧延時間が２分より長くなると、ひずみエネルギーが十分に蓄積されないため、最終焼鈍後のアルミニウム合金板材の結晶粒径が粗大になる。なお、熱間仕上げ圧延の圧延時間とは、圧延されるアルミニウム合金の同一部位が、熱間仕上げ圧延の最初の圧延ロールに接してから、最後の圧延ロールから離れるまでの時間を指す。
【００４３】
また、熱間圧延最終パス終了温度が３００〜３５０℃であることにより、ひずみエネルギーが十分に蓄積されるので、最終焼鈍後（工程（４）の後）のアルミニウム合金板材の結晶粒径が小さくなる。一方、熱間圧延最終パス終了温度が、３００℃未満だと、ひずみエネルギーが十分に蓄積されないため、最終焼鈍後のアルミニウム合金板材の結晶粒径が粗大になり、また、３５０℃を超えると、表面品質が悪くなる。なお、熱間圧延最終パス終了温度とは、熱間仕上げ圧延の最後のロールから離れたときの熱間圧延物の温度を指す。
【００４４】
本発明のろう付用アルミニウム合金板材の製造方法に係る工程（３）は、工程（２）で得られた熱間圧延物を、冷間圧延して、冷間圧延物を得る工程である。工程（３）における冷間圧延の圧延回数は、１回であっても、２回以上であってもよい。そして、本発明のろう付用アルミニウム合金板材の製造方法では、工程（３）における冷間圧延において、冷間圧延率を２０％以上にする。冷間圧延率が２０％以上であることにより、高いひずみエネルギーが蓄積されるので、最終焼鈍後（工程（４）の後）のアルミニウム合金板材の結晶粒径が小さくなる。一方、冷間圧延率が２０％未満だと、高いひずみエネルギーが蓄積されないため、最終焼鈍後のアルミニウム合金板材の結晶粒径が粗大になり、成形性が低くなる。なお、冷間圧延率（％）とは、「（（最初の冷間圧延前の熱間圧延物の厚み−最後の冷間圧延後の冷間圧延物の厚み）／最初の冷間圧延前の熱間圧延物の厚み）×１００」の式により求められる値である。
【００４５】
本発明のろう付用アルミニウム合金板材の製造方法では、ろう付用アルミニウム合金板材の総板厚が０．６〜５ｍｍとなるように、工程（２）及び工程（３）を行う。
【００４６】
本発明のろう付用アルミニウム合金板材の製造方法に係る工程（４）は、工程（３）で得られた冷間圧延物を、焼鈍炉内で最終焼鈍し、その後、焼鈍炉内で、最終焼鈍の焼鈍温度から炉出し温度まで冷却してから、炉出しすることにより、ろう付用アルミニウム合金板材を得る工程である。つまり、工程（４）では、冷間圧延物を、焼鈍炉内で焼鈍した後、焼鈍炉内で冷却してから、焼鈍炉外へと取り出す。
【００４７】
そして、本発明のろう付用アルミニウム合金板材の製造方法では、工程（４）において、最終焼鈍の焼鈍温度を３００〜５７０℃、炉出し温度を３００℃以下、最終焼鈍の焼鈍温度から炉出し温度までの冷却速度を５０℃／時間以下とする。
【００４８】
最終焼鈍の焼鈍温度が３００〜５７０℃であることにより、Ｏ材調質となる。一方、最終焼鈍の焼鈍温度が、３００℃未満だと、Ｏ材調質にならず、また、５７０℃を超えると、結晶粒径が粗大化してしまう。なお、最終焼鈍の焼鈍温度とは、最終焼鈍を行う焼鈍炉内の最高到達温度を指す。最終焼鈍の焼鈍時間は、好ましくは３時間以上である。
【００４９】
また、工程（４）における炉出し温度が３００℃以下であることにより、自然時効による耐力上昇を小さくすることができる。一方、工程（４）における炉出し温度が３００℃を超えると、自然時効による耐力上昇が大きくなり過ぎる。なお、工程（４）における炉出し温度とは、最終焼鈍及び冷却されたろう付用アルミニウム合金板材が、焼鈍炉から出た直後のろう付用アルミニウム合金板材の温度を指す。
【００５０】
また、工程（４）において、最終焼鈍の焼鈍温度から炉出し温度までの冷却速度が５０℃／時間以下であることにより、自然時効による耐力上昇を小さくすることができる。一方、工程（４）における最終焼鈍の焼鈍温度から炉出し温度までの冷却速度が５０℃／時間より速くなると、自然時効による耐力上昇が大きくなり過ぎる。
【００５１】
本発明のろう付用アルミニウム合金板材の製造方法では、工程（４）の焼鈍における最終焼鈍の焼鈍温度を３００〜５７０℃、炉出し温度を３００℃以下、最終焼鈍の焼鈍温度から炉出し温度までの冷却速度を５０℃／時間以下とすることにより、２５℃で１８０日間の保持試験における耐力上昇値が４０ＭＰａ以下であるろう付用アルミニウム合金板材を得ることができる。
【００５２】
本発明のろう付用アルミニウム合金板材の製造方法により得られるろう付用アルミニウム合金板は、Ｏ材である。また、本発明のろう付用アルミニウム合金板材の製造方法により得られるろう付用アルミニウム合金板は、２５℃で１８０日間の保持試験における耐力上昇値が４０ＭＰａ以下である。
【００５３】
このようにして、本発明のろう付用アルミニウム合金板材の製造方法により得られるろう付用アルミニウム合金板材は、自然時効による耐力上昇が小さく、自然時効による６か月後の耐力上昇が、４０ＭＰａ以下である。また、本発明のろう付用アルミニウム合金板材の製造方法により得られるろう付用アルミニウム合金板材は、強度が高く、成形性及びろう付性に優れる。
【００５４】
本発明の第二の形態のろう付用アルミニウム合金板材は、本発明のろう付用アルミニウム合金板材の製造方法を行うことにより得られるろう付用アルミニウム合金板材である。つまり、本発明の第二の形態のろう付用アルミニウム合金板材は、本発明のろう付用アルミニウム合金板材の製造方法に係る工程（１）と、工程（２）と、工程（３）と、工程（４）と、を行うことにより得られるろう付用アルミニウム合金板材、すなわち、アルミニウム合金鋳塊を作製し、次いで、該アルミニウム合金鋳塊を熱間粗圧延し、更に、熱間仕上げ圧延して、熱間圧延物を得、次いで、該熱間圧延物を、冷間圧延して、冷間圧延物を得、次いで、該冷間圧延物を、焼鈍炉内で最終焼鈍し、その後、焼鈍炉内で、最終焼鈍の焼鈍温度から炉出し温度まで冷却してから、炉出しすることにより得られるろう付用アルミニウム合金板材であり、
該アルミニウム合金鋳塊が、１．０〜２．０質量％のＭｇ及び４．０〜５．０質量％のＺｎを含有し、残部アルミニウム及び不可避的不純物からなり、
該熱間圧延における、熱間仕上げ圧延の総圧延率が７０％以上、熱間仕上げ圧延の圧延時間が２分以下、熱間圧延最終パス終了温度が３００〜３５０℃であり、
該冷間圧延における、冷間圧延率が２０％以上であり、
該最終焼鈍の焼鈍温度が３００〜５７０℃であり、
該炉出し温度が３００℃以下であり、
該最終焼鈍の焼鈍温度から該炉出し温度までの冷却速度が５０℃／時間以下であり、
板厚が０．６〜５ｍｍであること、
を特徴とするろう付用アルミニウム合金板材である。
【００５５】
本発明の第二の形態のろう付用アルミニウム合金板材では、更に、０．１〜０．８質量％のＭｎを含有してもよい。
【００５６】
以下、本発明の実施例について説明し、その効果を実証する。これらの実施例は、本発明の一実施態様を示すものであり、本発明はこれらに限定されない。
【実施例】
【００５７】
表１の合金をＤＣ鋳造した後、両面を１０ｍｍずつ面削した。次いで、得られた合金鋳塊を、熱間粗圧延を行い、続いて、表２に示す条件で、熱間仕上げ圧延（４パスで実施）、冷間圧延、最終焼鈍及び冷却を施して、アルミニウム合金板材を製造した。
最終焼鈍後、２時間以内に、得られたアルミニウム合金板材の耐力値を測定した。次いで、２５℃で１８０日間保持試験（以下の表中では、保持試験Ａと記載する。）を行い、保持後の耐力値を測定した。
【００５８】
また、得られたアルミニウム合金板材の最終焼鈍直後から１８０日間の保持試験後の耐力上昇値と結晶粒径を求めた。
【００５９】
耐力上昇値については、引張試験により求めた。先ず、最終焼鈍直後に、最終焼鈍直後のサンプルを、ＪＩＳ５号試験片に成形加工をした後、引張試験を行い、０．２％オフセット法により耐力を求めた。また、１８０日間の保持試験後に、２５℃で１８０日間保持したサンプルを、ＪＩＳ５号試験片に成形加工をした後、引張試験を行い、０．２％オフセット法により耐力を求めた。１８０日間保持後の耐力上昇値が４０ＭＰａ以下のものを○、４０ＭＰａを超過するものを×とした。
【００６０】
結晶粒径については、交線法により求めた。バーカー試液を用いてサンプルのＬＬＴ断面をエッチングをして、金属顕微鏡で金属組織を撮影した後、組織写真から結晶粒径を測定した。結晶粒径が５００μｍ以下のものを○、５００μｍを超過するものを×とした。
【００６１】
得られたアルミニウム合金のろう付後の強度、成形性、ろう付け性を評価した。
ろう付後の強度については、引張試験により求めた。得られたサンプルを６００℃で３分間保持した後に、ＪＩＳ５号試験片に成形加工し、引張試験を行った。引張強さが２００ＭＰａ以上のものを○、２００ＭＰａに満たないものを×とした。
成形性については、曲げ試験により求めた。最終焼鈍直後のサンプルと常温で６ヶ月間保持したサンプルの心材が露出した面が外側になるよう、曲率Ｒ＝２で９０度曲げを施した。焼鈍直後のサンプルと６ヶ月間保持したサンプルの曲げた部分を目視で比較し、肌荒れなき場合を○、肌荒れがある場合を×とした。
ろう付性については、Ｔジョイント試験により求めた。相手材には板厚０．８ｍｍからなる３００３合金を心材とし、その両面に４０４５合金を１００μｍずつクラッドしたアルミニウム合金板材を３５ｍｍ幅×６０ｍｍ長に切断したもの底板として用い、供試材を２０ｍｍ幅×５０ｍｍ長に切断したものを垂直板に用い、６００℃で３分間保持をした後に、フィレットが形成され引け巣が無いものを○、そうでないものを×とした。
【００６２】
【表１】
2019099868.tif 000002
【００６３】
【表２】
2019099868.tif 000003
【００６４】
【表３】
2019099868.tif 000004
【００６５】
【表４】
2019099868.tif 000005
【００６６】
【表５】
2019099868.tif 000006
【００６７】
【表６】
2019099868.tif 000007